부분 전환 열처리 에 의해 합 금판 의 가 열부 와 비 가 열부 사이 의 강도 차이 를 제공 하 기 위해서 , 용체 처리 후 합 금판 을 상온 으로 방치 하 는 기간 동안 상온 시효 ( 자연 시효 ) 에 의해 특정 량 의 클러스터 또는 미세 석출 물 을 형성 할 필요 가 있 다 . 그러나 이러 한 클러스터 또는 미세 석출 물 에 대하 여 , 이어지 는 부분 전환 열처리 에서 소망 하 는 전환 현상 이 가 열부 에 발생 하 지 않 을 수 도 있 으므로 , 부분 전환 열처리 에 의해 의도 되 는 가열 부 의 강도 저하 가 실현 되 지 않 을 수 있 다 . 그러므로 , 용체 처리 후 합 금판 을 부분 전환 열처리 시 까지 는 적어도 1 일 동안 상온 에 방치 한다 . 부수 적 으로 , 블랭크 재 제 조기 에서 용체 처리 후 성형기 에서 의 성형 전 에 압연 판 을 상온 에서 방치 하 는 기간 은 일반 적 으로 10 일 이상 이 다 . 또한 , 상온 시효 는 시작 기간 초기 에 진행 하 지만 , 약 반년 의 시간 경과 후 , 그 이상 의 상온 시효 의 진행 이 발생 하 기 어렵 다 . 이 관점 에서 , " 전환 열처리 전 에 상온 에 합 금판 을 방치 하 는 기간 에 대하 여 특별히 설정 된 상한 은 없 다 . 여기 서 "" 상온 "" 은 구체 적 으로 0 내지 40 ℃ 의 범위 내 의 온도 를 의미 한다 . "